Brevet FR3049475A1 (20171006)
REVENDICATIONS1. Catalyseur comprenant un support à base d'alumine ou de silice ou de silice-alumine, au moins un élément choisi du groupe VIII et/ou du groupe VIB, et au moins une catécholamine.\n<CLM>\1\tCatalyseur selon la revendication 1, dans lequel la catécholamine est choisie parmi la dopamine, la noradrénaline, l'adrénaline et l'isoprénaline, seule ou en mélange.\n<CLM>\1\tCatalyseur selon l'une des revendications 1 à 2, dans lequel la teneur en élément du groupe VIB est comprise entre 5 et 40 % poids exprimé en oxyde de métal du groupe VIB par rapport au poids total du catalyseur et la teneur en élément du groupe VIII est comprise entre 1 et 10 % poids exprimé en oxyde de métal du groupe VIII par rapport au poids total du catalyseur.\n<CLM>\1\tCatalyseur selon l'une des revendications 1 à 3, lequel contient en outre du phosphore, la teneur en phosphore étant comprise entre 0,01 et 20 % poids exprimé en P2O5 par rapport au poids total du catalyseur et le rapport phosphore sur l'élément du groupe VIB dans le catalyseur est supérieur ou égal à 0,01.\n<CLM>\1\tCatalyseur selon l'une des revendications 1 à 4, dans lequel la teneur en catécholamine est comprise entre 1 et 40 % poids par rapport au poids du support.\n<CLM>\1\tCatalyseur selon l'une des revendications 1 à 5, lequel contient en outre un composé organique autre que la catécholamine contenant de l'oxygène et/ou de l'azote et/ou du soufre.\n<CLM>\1\tCatalyseur selon la revendication 6, dans lequel le composé organique est choisi parmi un composé comportant une ou plusieurs fonctions chimiques choisies parmi une fonction carboxylique, alcool, thiol, thioéther, sulfone, 3049475 45 sulfoxyde, éther, aldéhyde, cétone, ester, carbonate, amine, nitrile, imide, oxime, urée et amide.\n<CLM>\1\tCatalyseur selon l'une des revendications 1 à 7, caractérisé en ce qu'il est au moins partiellement sulfuré. 5\n<CLM>\1\tProcédé de préparation d'un catalyseur selon l'une des revendications 1 à 8 comprenant les étapes suivantes : a) on met en contact au moins un composant d'un élément du groupe VIB et/ou au moins un composant d'un élément du groupe VIII, au moins une catécholamine et éventuellement du phosphore avec un support à 10 base d'alumine ou de silice ou de silice-alumine, de manière à obtenir un précurseur de catalyseur, b) on sèche ledit précurseur de catalyseur issu de l'étape a) à une température inférieure à 200°C, sans le calciner utérieurement.\n<CLM>\1\tProcédé selon la revendication 9, dans lequel l'étape a) comprend les étapes 15 suivantes : a1) on prépare un support comprenant une catécholamine, a2) on imprègne le support obtenu à l'étape a1) par une solution d'imprégnation comprenant au moins un élément du groupe VIB et/ou au moins un élément du groupe VIII et éventuellement du phosphore de 20 manière à obtenir un précurseur de catalyseur.\n<CLM>\1\tProcédé selon la revendication 10, dans lequel à l'étape a1) le support comprenant une catécholamine est préparé en introduisant la catécholamine à tout moment de la préparation du support, et de manière préférentielle lors de la mise en forme du support, ou par imprégnation sur un support déjà formé. 25\n<CLM>\1\tProcédé selon la revendication 9, dans lequel l'étape a) est l'étape suivante : al ') on met en contact par co-imprégnation une solution contenant au moins un élément du groupe VIB et/ou au moins un élément du groupe VIII, au moins une catécholamine et éventuellement du phosphore avec 3049475 46 un support à base d'alumine ou de silice ou de silice-alumine de manière à obtenir un précurseur de catalyseur.\n<CLM>\1\tProcédé selon la revendication 9, dans lequel l'étape a) comprend les étapes suivantes : 5 al ") on imprègne un support à base d'alumine ou de silice ou de silice- alumine par au moins une solution contenant au moins un élément du groupe VIB et/ou au moins un élément du groupe VIII et éventuellement du phosphore pour obtenir un support imprégné, a2") on sèche le support imprégné obtenu à l'étape al ") à une température 10 inférieure à 200°C pour obtenir un support imprégné séché, et optionnellement on calcine le support imprégné séché pour obtenir un support imprégné calciné, a3") on imprègne le support imprégné séché et éventuellement calciné obtenu à l'étape a2") par une solution d'imprégnation comprenant une 15 catécholamine de manière à obtenir un précurseur de catalyseur.\n<CLM>\1\tProcédé selon l'une des revendications 9 à 13, dans lequel la catécholamine est la dopamine.\n<CLM>\1\tUtilisation du catalyseur selon l'une des revendications 1 à 8 ou préparé selon l'une des revendications 9 à 14 dans un procédé d'hydrotraitement et/ou 20 d'hydrocraquage de coupes hydrocarbonées.